СПОСОБ ПОЛУЧЕНИЯ КАТАЛИЗАТОРА, КАТАЛИЗАТОР И СПОСОБ ПОЛУЧЕНИЯ ОЛЕФИНОКСИДА, 1,2-ДИОЛА, ПРОСТОГО ЭФИРА 1,2,-ДИОЛА ИЛИ АЛКАНОЛАМИНА

1. Способ получения катализатора, содержащий нанесение металла на носитель, полученный при:
обработке одного или более термически разлагающихся материалов в форме частиц, содержащих калий, в условиях, достаточных для снижения общего количества калия в термически разлагающемся материале,
получении смеси, содержащей обработанный термически разлагающийся материал и термически спекающийся материал, и
нагревании смеси для спекания термически спекающегося материала и термического разложения обработанного термически разлагающегося материала с образованием носителя.
2. Способ по п.1, в котором общее количество калия снижается, по меньшей мере, на 30%, рассчитанных на массу калия в обработанном термически разлагающемся материале по отношению к массе калия в необработанном термически разлагающемся материале, в частности, по меньшей мере, на 40%.
3. Способ по п.1 или 2, в котором стадия обработки содержит взаимодействие термически разлагающегося материала с жидкостью.
4. Способ по п.3, в котором жидкость содержит воду.
5. Способ по п.3, в котором стадия обработки содержит первую обработку, содержащую взаимодействие термически разлагающегося материала с первой жидкостью, и вторую обработку, содержащую взаимодействие термически разлагающегося материала со второй жидкостью.
6. Способ по п.1 или 2, в котором термически разлагающийся материал содержит встречающийся в природе органический материал.
7. Способ по п.1 или 2, в котором термически спекающийся материал содержит альфа-глинозем.
8. Способ по п.1 или 2, в котором металл содержит каталитически активные металлические частицы, выбранные из серебра, молибдена, никеля, вольфрама и их смесей.
9. Способ по п.8, в котором каталитически активные металлические частицы содержат серебро.
10. Способ по п.1 или 2, дополнительно содержащий нанесение промоторного компонента, выбранного из рения, вольфрама, молибдена, хрома и их смесей.
11. Способ по п.10, в котором промоторный компонент содержит рений и, необязательно, сопромотор рения, выбранный из вольфрама, хрома, молибдена, серы и их смесей.
12. Катализатор, содержащий металл, нанесенный на носитель, полученный при:
обработке одного или более термически разлагающихся материалов в форме частиц, содержащих калий, в условиях, достаточных для снижения общего количества калия в термически разлагающемся материале,
получении смеси, содержащей обработанный термически разлагающийся материал и термически спекающийся материал, и
нагревании смеси для спекания термически спекающегося материала и термического разложения обработанного термически разлагающегося материала с образованием носителя.
13. Способ получения олефиноксида при взаимодействии олефина с кислородом в присутствии катализатора по п.12.
14. Способ по п.13, в котором олефин содержит этилен.
15. Способ применения олефиноксида для получения 1,2-алкандиола, простого эфира 1,2-алкандиола или алканоламина, содержащий конверсию олефиноксида в 1,2-алкандиол, простой эфир 1,2-алкандиола или алканоламин, в котором олефиноксид был получен способом получения олефиноксида по п.13 или 14.